각 스펀 본딩 장치 의 연속 필라멘트 들 ( F ) 에 대한 퇴적 영역 ( 26 ) 의 아래 에서 , 프로세스 공기 가 흡입 속도 vH 로 메인 흡입 영역 ( 27 ) 에서 퇴적 메 쉬 벨트 ( 20 ) 를 통해 추출 된다 . 도 2 의 좌측 에 도시 된 제 1 스펀 본딩 장치 로 제작 된 부직 층 ( 3 ) , 바람직 하 게 는 그리고 여기 서 제 2 층 ( 3 ) 이 퇴적 메 쉬 벨트 ( 20 ) 에 의해 열풍 예비 압밀 기 ( hot - air preconsolidater ) 에 공급 되 는 것 이 권장 된다 . 바람직 하 게 는 그리고 여기 서 , 이 제 2 층 ( 3 ) 은 먼저 열풍 나이프 ( hot - air knife ) ( 31 ) 로 예비 압밀 되 며 , 그리고 나 서 바람직 하 게 는 기계 방향 ( MD ) 으로 하류 에 연결 된 열풍 오븐 ( 32 ) 으로 추가 로 압밀 된다 . 권장 되 는 실시 예 에서 그리고 여기 서 , 특히 흡입 속도 v 2 를 갖 는 열풍 나이프 ( 31 ) 의 경우 에 그리고 흡입 속도 v 3 를 갖 는 열풍 오븐 의 경우 에 , 열풍 나이프 ( 31 ) 및 열풍 오븐 ( 32 ) 양자 모두 의 아래 에서 퇴적 메 쉬 벨트 ( 20 ) 에 의해 프로세스 공기 가 추출 된다 . 흡입 속도 의 경우 에 , 메인 흡입 영역 ( 27 ) 에서 의 흡입 속도 vH 가 가장 크 고 , 열풍 나이프 ( 31 ) 아래 의 흡입 속도 v 2 가 두 번 째 로 크 며 , 열풍 오븐 ( 32 ) 아래 의 흡입 속도 v 3 가 세 번 째 로 큰 것 이 바람직 하 다 . 흡입 속도 ( v ) 는 그래서 필라멘트 들 ( F ) 의 퇴적 영역 ( 26 ) 으로부터 열풍 오븐 ( 32 ) 쪽 으로 감소 한다 . 열풍 나이프 ( 31 ) ( 도 2 의 좌측 ) 는 80 ℃ 내지 250 ℃ 의 열풍 온도 에서 , 바람직 하 게 는 120 ℃ 내지 190 ℃ 에서 제 2 층 ( 3 ) 을 바람직 하 게 예비 압밀 한다 . 하류 의 열풍 오븐 ( 32 ) 에서 의 열풍 예비 압밀 은 110 ℃ 내지 180 ℃, 바람직 하 게 는 120 ℃ 내지 160 ℃ 의 열풍 온도 에서 유리 하 게 수행 된다 . 열풍 나이프 ( 31 ) ( 도 2 의 좌측 ) 는 본 실시 예 에서 , 하류 의 열풍 오븐 ( 32 ) 의 열풍 보다 더 고속 으로 열풍 이 공급 되 는 것 이 바람직 하 다 . 열풍 나이프 ( 31 ) 에 공급 되 는 열풍 의 속도 는 바람직 하 게 는 열풍 오븐 ( 32 ) 의 열풍 속도 보다 적어도 1 . 5 배 , 바람직 하 게 는 1 . 8 배 더 큰 속도 를 갖 는다 . 또한 , 권장 되 는 바 와 같이 그리고 여기 서 는 , 열풍 이 가해 지 는 기계 방향 ( MD ) 의 폭 은 첫 번 째 ( 도 2 의 좌측 ) 열풍 오븐 ( 32 ) 에서 보다 첫 번 째 ( 도 2 의 좌측 ) 열풍 나이프 ( 31 ) 에서 더 좁 다 . 열풍 오븐 ( 32 ) 에서 의 기계 방향 ( MD ) 으로 의 열풍 노출 의 폭 은 열풍 나이프 ( 31 ) 에서 보다 적어도 1 . 5 배 더 크 다 .